(57)【特許請求の範囲】
【請求項１】
少なくとも部分的に亜鉛メッキを施した被処理金属素材に対し行う３価クロメート処理方法において、
前記被処理金属素材の溶解を抑制する添加剤（ピラゾール及びグルタミン酸を除く。）をクロメート液が含むことを特徴とする３価クロメート処理方法。
【請求項２】
少なくとも部分的に亜鉛メッキを施した被処理金属素材に対し３価クロメート処理を行うため該被処理金属素材を浸す３価クロメート液への添加剤であって、
前記被処理金属素材の亜鉛メッキが施されていない表面に対して、３価クロメート処理の際の該被処理金属素材の溶解を抑制する効果を与えることを特徴とする３価クロメート液添加剤。
【請求項３】
前記添加剤として、環状構造を持つ有機化合物、不飽和化合物、窒素化合物、水酸基、カルボキシル基を有する有機化合物のうち少なくとも一つを用いることを特徴とする請求項１に記載の３価クロメート処理方法。
【請求項４】
前項添加剤は、（Ａ）分子構造として環状炭化水素化合物であるピラゾリル基、またはフェニル基の単数または複数の官能基を有する薬剤、（Ｂ）脂肪族の飽和炭化水素化合物または不飽和炭化水素化合物としてメチル基、または、ビニレン基の単数または複数の官能基を有する薬剤、（Ｃ）窒素の含まれる炭化水素化合物としてアミノ基、トリアジニル基、または、トリアゾリル基の単数または複数の官能基を有する薬剤、（Ｄ）酸素の含まれる炭化水素化合物として水酸基、またはカルボキシル基の単数または複数の官能基を有する薬剤のうち少なくとも一つの薬剤を含むことを特徴とする請求項１又は３のいずれかに記載の３価クロメート処理方法。
【請求項５】
前記官能基を有する炭化水素化合物が、ピラゾール−３，５−ジカルボン酸一水和物、４−アミノアンチピリン、５−アミノピラゾール−４−カルボニトリル、ビスピラゾロン、３，５−ジメチルピラゾール、３−アミノピラゾール−４−カルボン酸エチル、１−フェニル−３−メチル−５−ピラゾロン、３−メチルピラゾール、１−フェニル−３−ピラゾリジノン、１−フェニルピラゾール、シンナムアルデヒド、ケイ皮酸、塩化シンナモイル、シンナモニトリル、シンナミルアルコール、ケイ皮酸ベンジル、３−クロロケイ皮酸、４−クロロケイ皮酸、３，４−ジヒドロケイ皮酸、４−（ジメチルアミノ）−シンアムアルデヒド、ケイ皮酸エチル、３−フェニルプロピオン酸エチル、４−ニトロケイ皮酸エチル、４−フルオロケイ皮酸、３−ヒドロキシ−４−メトキシケイ皮酸、４−ヒドロキシケイ皮酸、ｔ−３−メトキシケイ皮酸、ケイ皮酸メチル、α−メチルシンナムアルデヒド、α−メチルケイ皮酸、４−メチルケイ皮酸、２’−ニトロシンナムアルデヒド、２’−ニトロケイ皮酸、３’−ニトロケイ皮酸、４’−ニトロケイ皮酸、メチルイソオイゲノール、ｔ−アネトール、オイゲノール、３−メチル−３−ブテン−１−オール、１，２，３−ベンゾトリアゾール、３，５−ジアミノ−１，２，４−トリアゾール、３−メルカプト−１，２，４−トリアゾール、３−ニトロ−１Ｈ−１，２，４−トリアゾール、４−フェニルウラゾール、１，２，４−トリアゾール、１Ｈ−１，２，４−トリアゾールナトリウム塩、３−アミノ−５−メルカプト−１，２，４−トリアゾール、３−アミノ−５−（メチルメルカプト）−１Ｈ−１，２，４−トリアゾール、３−アミノ−１Ｈ−１，２，４−トリアゾール、４−アミノ−１，２，４−トリアゾール、イタコン酸、アントラニル酸、エチレングリコールのうち少なくとも一つを含むことを特徴とする請求項４に記載の３価クロメート処理方法。
【請求項６】
前記３価クロメート液に添加されている添加剤の添加量は０．００１％以上１０％以下であることを特徴とする請求項１，３，４又は５のいずれかに記載の３価クロメート処理方法。
【発明の詳細な説明】
【技術分野】
【０００１】
本発明は、３価クロメート処理方法及び３価クロメート液添加剤に関する。
【背景技術】
【０００２】
亜鉛メッキ後、３価クロメート液を用いて耐食性のある皮膜を形成する際、クロメート液中に亜鉛メッキで被覆されていない金属素材がイオンとして溶出することを抑制させる方法がなかった。従来利用されてきた６価クロメート液はクロム酸が腐食抑制剤として働いて、鉄などを腐食しにくくしていたため腐食抑制剤を用いる必要がなかった。
【０００３】
しかしながら、６価クロメートは有害であることから、それに代わって３価クロメート液が開発されてきた。３価クロメート液は亜鉛メッキに耐食性のある皮膜を形成する機能はあるものの、ｐＨが２程度であるため、亜鉛メッキで被覆されていない被処理部材の鉄などの金属素材がイオンとなって溶解してしまう。従来の３価クロメート液組成では、金属の溶解を抑制する効果がなく、クロメート液の寿命は短いものであった。以下、従来の問題点について詳細に説明する。
【０００４】
従来の方法としては、金属表面処理剤、金属表面処理液、これによって形成された耐食性着色皮膜、この耐食性着色皮膜を有する耐食性着色部品、およびこの耐食性着色部品の製造方法がある（特許文献１）。この方法は、６価クロムやフッ素化合物を使用せずに、従来の６価クロムを使用したクロメート処理と耐食性が同等もしくは同等以上であり、なおかつ優れた色調、外観の着色皮膜を提供するものであるが、市販の３価クロメート液を用いて、亜鉛メッキ後、耐食性のある皮膜を形成する機能を維持させながら、鉄などの金属素材の溶解を抑制させる効果はない。
【０００５】
また、安定性を高めた６価クロムフリー表面化成処理用濃縮液組成（特許文献２）が提案されている。これは、クロムイオン、有機酸、および硝酸を含む濃縮液を貯蔵する際、ガス発生が見られない、貯蔵安定性に優れた３価クロメート処理に代表される化成処理用の濃縮液組成物であるが、亜鉛メッキ後、耐食性のある皮膜を形成する機能を維持させながら、鉄などの金属素材の溶解を抑制させる機能については全く開示されていない。
【０００６】
３価クロメート液及びそれを用いた亜鉛ニッケル合金メッキ上に６価クロムフリー耐食性皮膜を形成する方法も提案されている（特許文献３参照）。これは、亜鉛ニッケル合金メッキに、３価クロメート液を用いて高い耐食性を有する３価クロメート皮膜を形成する方法を開示しているに過ぎず、要望されている亜鉛メッキ後、耐食性のある皮膜を形成する機能を維持させながら、鉄などの金属素材の溶解を抑制させるようなものではない。
【０００７】
特許文献４に開示されている３価クロメート皮膜用仕上げ剤組成物及び３価クロメート皮膜の仕上げ方法では、キレート剤を利用している。絶縁性の低い、ネジ締付け性能に問題のない、優れた光沢と高耐食性を有する３価クロメート皮膜を得るための組成物とその方法が開示されている、要望されている亜鉛メッキ後、耐食性のある皮膜を形成する機能を維持させながら、鉄などの金属素材の溶解を抑制させる点については何らの開示がない。
【０００８】
更に、特許文献５に開示されている樹脂クロメート浴および表面処理鋼板（特許文献５参照。）では、浴寿命に優れた樹脂クロメート、および耐食性、塗料密着性および耐クロム溶出製に優れた皮膜を有する表面処理鋼板が提案されているが、浴の組成にクロム酸として６価のクロムイオンを含んでおり、従来の課題を何ら解決するものではない。
【特許文献１】特開２００５−１８７９２５
【特許文献２】特開２００５−１７９７０２
【特許文献３】特開２００５−１２６７９７
【特許文献４】特開２００５−２３３７２
【特許文献５】特開平９−１６５６８６
【発明の開示】
【発明が解決しようとする課題】
【０００９】
すなわち、従来、３価クロメート液としては、絶縁性が低く、ネジ締め付け性がよく、優れた光沢と高耐食性、塗料密着性および耐クロム溶出性に優れた皮膜を得ることが検討されてきた。しかしながら、液の長寿命化については検討されてこなかった。３価クロメート液の成分は塩化クロム、硝酸クロムなどを主成分としたもので、それ以前に多用されてきた６価クロメート液のクロム酸に比べて価格が高い。それに加え、液寿命が６価クロメート液の１／２以下に低下しているためクロメート加工費が増さざるを得ない状況にある。
【００１０】
液寿命が低下する主要原因は不純物の鉄濃度が増すことによって耐食性のある皮膜が形成されなくなることにある。鉄は亜鉛メッキの素材に使われている。亜鉛メッキすることによって、被処理部材の通常の表面は亜鉛で覆われる。しかし、例えば、パイプの内側、プレスによる板と板との接触内部など、電流の流れにくい箇所では亜鉛で覆われることがなく、鉄素地がそのまま剥き出しとなっている。したがって、被処理部材を３価クロメートの液に浸すと表面の鉄がイオンとなって溶解するので液寿命が低下する。
【００１１】
本発明は、市販の３価クロメート液を用いて、亜鉛メッキ後、耐食性のある皮膜を形成する機能を維持させながら、鉄などの金属素材の溶解を抑制させてクロメート液の長寿命化を可能とする３価クロメート処理方法及び３価クロメート液添加剤を提供しようとするものである。
【課題を解決するための手段】
【００１２】
上述目的を達成するため、本発明は以下のような特徴的な構成を備えている。
【００１３】
（１）少なくとも部分的に亜鉛メッキを施した被処理金属素材に対し行う３価クロメート処理方法において、
前記被処理金属素材の溶解を抑制する添加剤（ピラゾール及びグルタミン酸を除く。）をクロメート液が含む３価クロメート処理方法。
（２）少なくとも部分的に亜鉛メッキを施した被処理金属素材に対し３価クロメート処理を行うため該被処理金属素材を浸す３価クロメート液への添加剤であって、
前記被処理金属素材の亜鉛メッキが施されていない表面に対して、３価クロメート処理の際の該被処理金属素材の溶解を抑制する効果を与える３価クロメート液添加剤。
（３）前記添加剤として、環状構造を持つ有機化合物、不飽和化合物、窒素化合物、水酸基、カルボキシル基を有する有機化合物のうち少なくとも一つを用いる上記（１）の３価クロメート処理方法。
（４）前項添加剤は、（Ａ）分子構造として環状炭化水素化合物であるピラゾリル基、またはフェニル基の単数または複数の官能基を有する薬剤、（Ｂ）脂肪族の飽和炭化水素化合物または不飽和炭化水素化合物としてメチル基、または、ビニレン基の単数または複数の官能基を有する薬剤、（Ｃ）窒素の含まれる炭化水素化合物としてアミノ基、トリアジニル基、または、トリアゾリル基の単数または複数の官能基を有する薬剤、（Ｄ）酸素の含まれる炭化水素化合物として水酸基、またはカルボキシル基の単数または複数の官能基を有する薬剤のうち少なくとも一つの薬剤を含む上記（１）又は（３）のいずれかの３価クロメート処理方法。
（５）前記官能基を有する炭化水素化合物が、ピラゾール−３，５−ジカルボン酸一水和物、４−アミノアンチピリン、５−アミノピラゾール−４−カルボニトリル、ビスピラゾロン、３，５−ジメチルピラゾール、３−アミノピラゾール−４−カルボン酸エチル、１−フェニル−３−メチル−５−ピラゾロン、３−メチルピラゾール、１−フェニル−３−ピラゾリジノン、１−フェニルピラゾール、シンナムアルデヒド、ケイ皮酸、塩化シンナモイル、シンナモニトリル、シンナミルアルコール、ケイ皮酸ベンジル、３−クロロケイ皮酸、４−クロロケイ皮酸、３，４−ジヒドロケイ皮酸、４−（ジメチルアミノ）−シンアムアルデヒド、ケイ皮酸エチル、３−フェニルプロピオン酸エチル、４−ニトロケイ皮酸エチル、４−フルオロケイ皮酸、３−ヒドロキシ−４−メトキシケイ皮酸、４−ヒドロキシケイ皮酸、ｔ−３−メトキシケイ皮酸、ケイ皮酸メチル、α−メチルシンナムアルデヒド、α−メチルケイ皮酸、４−メチルケイ皮酸、２’−ニトロシンナムアルデヒド、２’−ニトロケイ皮酸、３’−ニトロケイ皮酸、４’−ニトロケイ皮酸、メチルイソオイゲノール、ｔ−アネトール、オイゲノール、３−メチル−３−ブテン−１−オール、１，２，３−ベンゾトリアゾール、３，５−ジアミノ−１，２，４−トリアゾール、３−メルカプト−１，２，４−トリアゾール、３−ニトロ−１Ｈ−１，２，４−トリアゾール、４−フェニルウラゾール、１，２，４−トリアゾール、１Ｈ−１，２，４−トリアゾールナトリウム塩、３−アミノ−５−メルカプト−１，２，４−トリアゾール、３−アミノ−５−（メチルメルカプト）−１Ｈ−１，２，４−トリアゾール、３−アミノ−１Ｈ−１，２，４−トリアゾール、４−アミノ−１，２，４−トリアゾール、イタコン酸、アントラニル酸、エチレングリコールのうち少なくとも一つを含む上記（４）の３価クロメート処理方法。
（６）前記３価クロメート液に添加されている添加剤の添加量は０．００１％以上１０％以下である上記（１），（３），（４）又は（５）のいずれかの３価クロメート処理方法。
【００１４】
すなわち、腐食抑制剤が金属表面に吸着する際、溶液に浸したときに吸着が起こり、鉄などの金属表面が腐食抑制剤で覆われる場合、金属から溶出するイオンの速度は時間経過によらず変わらない。一方、溶液に浸してから徐々に吸着が起こり、金属表面が覆われる場合、金属から溶出するイオンの速度は、初めのうちは腐食抑制剤に覆われていない箇所から金属イオンが溶出するため、初期には溶出速度が高く、時間が経過するに従って次第に溶出速度は低下する。クロメート時間は通常３０から６０秒程度であることから、溶液に浸したときに短時間で吸着が起こり、金属表面が腐食抑制剤で覆われる薬剤を利用する。腐食抑制剤として、環状構造を持つ有機化合物、不飽和化合物、窒素化合物、水酸基、カルボキシル基を有する有機化合物のうち少なくとも一つを用いる。
【００１５】
本発明は、亜鉛メッキのクロメート液を使用する際、耐食性のある皮膜を形成する機能を維持しながら、クロメート液にメッキ素材が溶出することを抑制させるもので、クロメート処理時に、クロメート液にあらかじめ溶解しておいた腐食抑制剤の効果を利用し，亜鉛メッキで被覆されていないパイプ内面などの鉄素材がクロメート液に溶出することを抑制させることにより，クロメート液の不純物蓄積速度を減少させ長寿命化を図っている。
【発明の効果】
【００１６】
本発明によれば，亜鉛メッキ後の３価クロメート処理の際、耐食性のある皮膜を形成する機能を維持させながら、鉄などの金属素材の溶解を抑制させることが可能である。また，使用する腐食抑制剤は、市販の３価クロメート液を維持管理する上で必要なｐＨ、使用温度で利用できる。
【００１７】
また、本発明は，亜鉛メッキ後の３価クロメート処理の際、耐食性のある皮膜を形成する機能のある市販のクロメート液に腐食抑制剤を少量添加するだけで済み、使用条件を変えることなく利用できる。３価クロメート処理が長寿命化することから廃液量が少なくなり、環境に調和した表面処理が可能になる。
【発明を実施するための最良の形態】
【００１８】
以下、本発明の実施例について説明する。
（３価クロメート液の特性と腐食抑制剤の条件）
腐食抑制剤としては、市販の３価クロメート液に予め添加しておき、通常の作業と同様の工程が実施できることが最良である。市販の３価クロメート液はｐＨ２程度あることから、腐食抑制剤はｐＨ２程度の酸性で沈殿せず、腐食抑制効果を発揮するものを選ぶ。また、３価クロメート液にはキレート剤として、シュウ酸、マロン酸、クエン酸、酒石酸、リンゴ酸、ケイ酸またはその塩などが含まれていることから、これら薬剤の性能を損なわないものを利用する。作業温度は３０℃から６０℃の指定された温度で腐食抑制効果が維持できることも必要である。
【００１９】
（長寿命化のための腐食抑制剤の選定基準）
腐食抑制剤として利用できる官能基には、環状炭化水素化合物であるピラゾリル基を有するものがあり、例えば、ピラゾール、ピラゾール−３，５−ジカルボン酸一水和物、４−アミノアンチピリン、５−アミノピラゾール−４−カルボニトリル、ビスピラゾロン、３，５−ジメチルピラゾール、３−アミノピラゾール−４−カルボン酸エチル、１−フェニル−３−メチル−５−ピラゾロン、３−メチルピラゾール、１−フェニル−３−ピラゾリジノン、１−フェニルピラゾールがある。環状炭化水素化合物であるフェニル基を有するものがあり、例えば、１−フェニルピラゾール、ケイ皮酸メチル、ケイ皮酸がある。脂肪族の飽和炭化水素化合物であるメチル基を有するものがあり、例えば、１−フェニル−３−メチル−５−ピラゾロン、ケイ皮酸メチルがある。不飽和炭化水素化合物であるビニレン基を有するものがあり、例えば、シンナムアルデヒド、ケイ皮酸、塩化シンナモイル、シンナモニトリル、シンナミルアルコール、ケイ皮酸ベンジル、３−クロロケイ皮酸、４−クロロケイ皮酸、３，４−ジヒドロケイ皮酸、４−（ジメチルアミノ）−シンアムアルデヒド、ケイ皮酸エチル、３−フェニルプロピオン酸エチル、４−ニトロケイ皮酸エチル、４−フルオロケイ皮酸、３−ヒドロキシ−４−メトキシケイ皮酸、４−ヒドロキシケイ皮酸、ｔ−３−メトキシケイ皮酸、ケイ皮酸メチル、α−メチルシンナムアルデヒド、α−メチルケイ皮酸、４−メチルケイ皮酸、２’−ニトロシンナムアルデヒド、２’−ニトロケイ皮酸、３’−ニトロケイ皮酸、４’−ニトロケイ皮酸、メチルイソオイゲノール、ｔ−アネトール、オイゲノール、３−メチル−３−ブテン−１−オールがある。窒素の含まれる炭化水素化合物であるアミノ基を有するものがあり、例えば、アントラニル酸、グルタミン酸がある。また、窒素の含まれる炭化水素化合物であるトリアジニル基、トリアゾリル基を有するものがあり、例えば。１，２，３−ベンゾトリアゾール、３，５−ジアミノ−１，２，４−トリアゾール、３−メルカプト−１，２，４−トリアゾール、３−ニトロ−１Ｈ−１，２，４−トリアゾール、４−フェニルウラゾール、１，２，４−トリアゾール、１Ｈ−１，２，４−トリアゾールナトリウム塩、３−アミノ−５−メルカプト−１，２，４−トリアゾール、３−アミノ−５−（メチルメルカプト）−１Ｈ−１，２，４−トリアゾール、３−アミノ−１Ｈ−１，２，４−トリアゾール、４−アミノ−１，２，４−トリアゾールがある。酸素の含まれる炭化水素化合物である水酸基を有するものがあり、例えばエチレングリコールがある。酸素の含まれる炭化水素化合物であるカルボキシル基を有するものがあり、例えばイタコン酸、アントラニル酸、ケイ皮酸、グルタミン酸がある。
【００２０】
腐食抑制剤機能を有する炭化水素化合物として、ピラゾール−３，５−ジカルボン酸一水和物、４−アミノアンチピリン、５−アミノピラゾール−４−カルボニトリル、ビスピラゾロン、３，５−ジメチルピラゾール、３−アミノピラゾール−４−カルボン酸エチル、１−フェニル−３−メチル−５−ピラゾロン、３−メチルピラゾール、１−フェニル−３−ピラゾリジノン、１−フェニルピラゾール、シンナムアルデヒド、ケイ皮酸、塩化シンナモイル、シンナモニトリル、シンナミルアルコール、ケイ皮酸ベンジル、３−クロロケイ皮酸、４−クロロケイ皮酸、３，４−ジヒドロケイ皮酸、４−（ジメチルアミノ）−シンアムアルデヒド、ケイ皮酸エチル、３−フェニルプロピオン酸エチル、４−ニトロケイ皮酸エチル、４−フルオロケイ皮酸、３−ヒドロキシ−４−メトキシケイ皮酸、４−ヒドロキシケイ皮酸、ｔ−３−メトキシケイ皮酸、ケイ皮酸メチル、α−メチルシンナムアルデヒド、α−メチルケイ皮酸、４−メチルケイ皮酸、２’−ニトロシンナムアルデヒド、２’−ニトロケイ皮酸、３’−ニトロケイ皮酸、４’−ニトロケイ皮酸、メチルイソオイゲノール、ｔ−アネトール、オイゲノール、３−メチル−３−ブテン−１−オール、１，２，３−ベンゾトリアゾール、３，５−ジアミノ−１，２，４−トリアゾール、３−メルカプト−１，２，４−トリアゾール、３−ニトロ−１Ｈ−１，２，４−トリアゾール、４−フェニルウラゾール、１，２，４−トリアゾール、１Ｈ−１，２，４−トリアゾールナトリウム塩、３−アミノ−５−メルカプト−１，２，４−トリアゾール、３−アミノ−５−（メチルメルカプト）−１Ｈ−１，２，４−トリアゾール、３−アミノ−１Ｈ−１，２，４−トリアゾール、４−アミノ−１，２，４−トリアゾール、イタコン酸、アントラニル酸、エチレングリコールのうちいずれか単数または複数を用いる。
【００２１】
腐食抑制剤の添加量は０．００１％以上１０％以下であることが望ましく、３価クロメート処理によって得られたクロメート皮膜の耐食性は塩水噴霧試験で少なくとも６時間から９６時間以内に白錆の発生しない皮膜を形成する機能を維持できる腐食抑制剤を選ぶ。
【００２２】
腐食抑制剤は毒物および劇物取締法における毒物、劇物、および、有害物のいずれにも指定されておらず、しかも、消防法による危険物規則告示別表第４に規定する危険物、および、引火物のいずれにも該当しないものが望ましい。また、悪性の薬品臭を生じないものを選定すれば、環境に調和できる。
【実施例１】
【００２３】
本発明では、亜鉛メッキの後に行う３価クロメート処理工程において、被クロメート素材を浸したときに金属表面が腐食抑制剤で覆われるようにした。本発明の３価クロメート液添加剤の長寿命化の効果確認するために次のような実験を行った。例えば、クロメート液として液温３０℃の日本表面化学（株）ＴＲ−１７５を液量２ｍｌ用い、予め、１％硝酸に１０秒間浸せき後、水洗した直径０．６ｍｍの鉄線をその中に表面積２ｃｍ２浸し、攪拌機で撹拌した。鉄の腐食速度を求めるため、１０秒毎に溶液を０．０２５ｍｌずつ採取した。採取した溶液には１０％塩酸ヒドロキシルアンモニウム０．０７ｍｌ、ｐＨ４．３緩衝溶液０．０７ｍｌ、１％塩酸ｏ−フェナントロリン０．０７ｍｌを加え、水で２．５ｍｌとした後、５１０ｎｍの吸光度を測定し、鉄の溶出濃度を求めた。
【００２４】
図１は１，２，３−ベンゾトリアゾール添加時の鉄の腐食速度を示す図である。また、図２は１−フェニルピラゾール、および、ケイ皮酸メチル添加時の鉄の腐食速度を示す図である。
【００２５】
図１においては、クロメート液として日本表面化学（株）ＴＲ−１７５を用い、腐食抑制剤として１，２，３−ベンゾトリアゾールを使用した結果である。溶出濃度は撹拌によるばらつきがあり、２０から３０％の繰り返し誤差がある。しかし、◆、■で示した腐食抑制剤添加量０．１％以下の場合と、○、×、●で示した添加量０．３から０．５％の場合とでは、鉄溶出濃度に繰り返し誤差以上の差が生じている。腐食抑制剤濃度が低いとき、近似直線のＹ軸切片の値は約１４であり、腐食抑制剤濃度が高い０．４％のとき約８である。いずれも近似直線の決定係数（Ｒ２：相関係数の二乗値）は１に近い。もし、腐食抑制剤が吸着するのに時間がかかるのであれば、浸せき直後における鉄溶出速度は速くなり、近似直線からのずれが大きくなるはずである。しかしその傾向は僅かで、クロメート処理３０秒後の鉄溶出量の１０から２０％程度である。
【００２６】
このことから、溶液に浸した数秒間に吸着が起こって、鉄表面が腐食抑制剤で覆われていると考えられる。また、腐食抑制剤の効果を得るには０．３から０．５％の１，２，３−ベンゾトリアゾール濃度にすればよいことが分かる。
【実施例２】
【００２７】
腐食抑制剤機能を有する炭化水素化合物の添加効果を確かめるため、クロメート液として日本表面化学（株）ＴＲ−１７５を用いて実験を行った。図２の■には０．３％の１−フェニルピラゾール、◆には０．０１％のケイ皮酸メチルを添加したときの腐食抑制効果を示した。図３の×には０．０３％ケイ皮酸メチルの添加効果を示した。
【００２８】
図４はイタコン酸添加時の鉄の腐食速度を示す図、図５はアントラニル酸添加時の鉄の腐食速度を示す図及び図６はエチレングリコール、およびグルタミン酸ナトリウム添加時の鉄の腐食速度を示す図である。
【００２９】
図４の●には０．３％イタコン酸の添加効果を示した。図５の×には０．３％アントラニル酸の添加効果を示した。図６には、あらかじめ０．２％の１，２，３−ベンゾトリアゾールを加えたものに０．２％エチレングリコールを添加したものを−、０．２％グルタミン酸ナトリウムを添加したものを○で示した。これらの炭化水素化合物はいずれも腐食抑制効果がある。
【実施例３】
【００３０】
各種市販品における鉄の腐食抑制効果を確認するため、実施例２で、鉄腐食抑制効果の高かった、１−フェニルピラゾールが他の市販３価クロメート液の鉄腐食抑制に有効かどうか調べた。市販の３価クロメート液として、日本表面化学（株）製ＴＲ−１７３、荏原ユージライト（株）製ＴＲＩＶＡＬＥＮＴ３００、同ＴＲＩＶＡＬＥＮＴ６００、ユケン工業（株）製ＹＦＡ、アイコーケミカル（株）製Ｃ−８０００について検討し、結果を図７に示した。日本表面化学（株）製ＴＲ−１７５は重複するが、他の市販品と比較しやすいため掲げてある。液温は仕様書に沿って、アイコーケミカル（株）製Ｃ−８０００が４０℃、荏原ユージライト（株）製ＴＲＩＶＡＬＥＮＴ６００が６０℃で、その他は３０℃とした。
【００３１】
図７は各種市販品に０．３％１−フェニルピラゾールを添加した液と無添加の液おける鉄の腐食速度を示す図である。
図７において、数字と記号は以下を示す。
１７３：日本表面化学（株）製ＴＲ−１７３
１７５：日本表面化学（株）製ＴＲ−１７５
３００：荏原ユージライト（株）製ＴＲＩＶＡＬＥＮＴ３００
６００：荏原ユージライト（株）製ＴＲＩＶＡＬＥＮＴ６００
ＹＦＡ：ユケン工業（株）製ＹＦＡ
８０００：アイコーケミカル（株）製Ｃ−８０００
【００３２】
図７の△は市販品のみ、■は０．３％１−フェニルピラゾールを加えたものを示した。市販品のみのものに比べて、腐食抑制剤を加えると、日本表面化学（株）製ＴＲ−１７３は１／１．６に、日本表面化学（株）製ＴＲ−１７５は１／１．７に、荏原ユージライト（株）製３００は１／３．５に、荏原ユージライト（株）製ＴＲＩＶＡＬＥＮＴ６００は１／１．３に、ユケン工業（株）製ＹＦＡは１／２．９に、アイコーケミカル（株）製Ｃ−８０００は１／２．４に鉄溶出量を低減する効果がある。
【実施例４】
【００３３】
腐食抑制剤を加えて処理したクロメート皮膜がＪＩＳ  Ｈ８５０２塩水噴霧試験で耐食性を有することを確かめるため、日本表面化学（株）製ＴＲ−１７３、ＴＲ−１７５にそれぞれ、０．３％１−フェニルピラゾールを添加した液と市販品のみの液を用意して、５×５ｃｍに切り出した鉄試験片に、５ミクロンの亜鉛メッキを行い、１％硝酸に１０秒間浸せき後、水洗し、腐食抑制剤添加液と市販品のみ液のそれぞれを３０℃とし、４５秒間クロメート処理した。クロメート処理の終わった試験片について、腐食抑制剤を添加したものとしないものとでは、いずれも外観上の差が認められなかった。得られたそれぞれの試験片について、９６時間塩水噴霧試験を行った。塩水噴霧試験後、いずれも白錆、赤錆の発生は認められなかった。
【図面の簡単な説明】
【００３４】
【図１】１，２，３−ベンゾトリアゾール添加時の鉄の腐食速度を示す図である。
【図２】１−フェニルピラゾール、および、ケイ皮酸メチル添加時の鉄の腐食速度を示す図である。
【図３】ケイ皮酸メチル添加時の鉄の腐食速度を示す図である。
【図４】イタコン酸添加時の鉄の腐食速度を示す図である。
【図５】アントラニル酸添加時の鉄の腐食速度を示す図である。
【図６】エチレングリコール、およびグルタミン酸ナトリウム添加時の鉄の腐食速度を示す図である。
【図７】各種市販品に０．３％１−フェニルピラゾールを添加した液と無添加の液おける鉄の腐食速度を示す図である。
【符号の説明】
【００３５】
１７３：日本表面化学（株）製ＴＲ−１７３
１７５：日本表面化学（株）製ＴＲ−１７５
３００：荏原ユージライト（株）製ＴＲＩＶＡＬＥＮＴ３００
６００：荏原ユージライト（株）製ＴＲＩＶＡＬＥＮＴ６００
ＹＦＡ：ユケン工業（株）製ＹＦＡ
８０００：アイコーケミカル（株）製Ｃ−８０００
△：各市販品のみ
■：各市販品に０．３％１−フェニルピラゾール添加
【図１】
0004471305.tif 000002
【図２】
0004471305.tif 000003
【図３】
0004471305.tif 000004
【図４】
0004471305.tif 000005
【図５】
0004471305.tif 000006
【図６】
0004471305.tif 000007
【図７】
0004471305.tif 000008